(57)【特許請求の範囲】
【請求項１】
ｉ）水性ＭＦＣスラリーを準備し
ｉｉ）任意に、機械的手段によって前記ＭＦＣスラリーを脱水して、部分的に脱水したＭＦＣスラリーを作り、
ｉｉｉ）前記ＭＦＣスラリー、又は部分的に脱水したＭＦＣスラリーを、超吸水性高分子を含む一種以上の吸収材料に接触させることにより、前記ＭＦＣスラリー、又は部分的に脱水したＭＦＣスラリーを一以上の乾燥操作に付して脱水微細繊維状セルロース（ＭＦＣ）を製造する
段階を有することを特徴とする、脱水微細繊維状セルロース（ＭＦＣ）の製造方法。
【請求項２】
前記ＭＦＣスラリー又は前記部分的に脱水されたＭＦＣスラリーを第一の吸収材料と接触させ、次いで第二の吸収材料と接触させて脱水ＭＦＣを製造することを特徴とする、請求項１に記載の方法。
【請求項３】
前記第一の吸収材料が、セルロース性材料を含むことを特徴とする、請求項２に記載の方法。
【請求項４】
前記第二の吸収材料が、カルボキシル基又はカルボキシレート基を有する超吸水性高分子を含むことを特徴とする、請求項２又は３に記載の方法。
【請求項５】
前記乾燥操作を少なくとも１回繰り返すことを特徴とする、請求項１〜４のいずれか一項に記載の方法。
【請求項６】
前記ＭＦＣスラリーの乾物含量が多くとも６重量％であることを特徴とする、請求項１〜５のいずれか一項に記載の方法。
【請求項７】
前記部分的に脱水されたＭＦＣスラリーの乾物含量が多くとも２０重量％であることを特徴とする、請求項１〜６のいずれか一項に記載の方法。
【請求項８】
前記脱水ＭＦＣの乾物含量が少なくとも２０重量％であることを特徴とする、請求項１〜７のいずれか一項に記載の方法。
【請求項９】
前記脱水ＭＦＣは、ＭＦＣの材料特性を実質的に劣化させることなく、水に再分散させることができることを特徴とする、請求項１〜８のいずれか一項に記載の方法。
【請求項１０】
前記方法が移動している基板上で行われ、前記ＭＦＣスラリー又は前記部分的に脱水されたＭＦＣスラリーが該基板に載置されて該基板と共に乾燥セクションに移動し、該ＭＦＣに吸収材料を一定時間接触させ、その後、該吸収材料を除去し、任意で、この操作を繰り返して脱水ＭＦＣを製造することを特徴とする、請求項１〜９のいずれか一項に記載の方法。
【請求項１１】
前記方法が移動している基板上で行われ、前記ＭＦＣスラリー又は前記部分的に脱水されたＭＦＣスラリーが該基板に載置されて該基板と共に第一の乾燥セクションに移動し、第一の吸収材料を該ＭＦＣに一定時間接触させ、その後、第一の吸収材料を除去し、次いで、得られたＭＦＣスラリーを載置した基板は第二の乾燥セクションに移動し、第二の吸収材料をこのＭＦＣに一定時間接触させ、その後、第二の吸収材料を除去して脱水ＭＦＣを製造することを特徴とする、請求項１〜９のいずれか一項に記載の方法。
【請求項１２】
除去された吸収材料が再生されて、吸収材料として再使用されることを特徴とする、請求項１０又は１１のいずれか一項に記載の方法。
【発明の詳細な説明】
【技術分野】
【０００１】
本発明は、脱水微細繊維状セルロースの製造方法に関する。製造された脱水微細繊維状セルロースは、微細繊維状セルロールの材料物性を劣化させることなく、水に再分散させることができる。
【背景技術】
【０００２】
微細繊維状セルロース（以後、ＭＦＣと略称する。）は、ナノセルロースとも称される。ＭＦＣはセルロース源となる材料、通常は木材パルプから製造される。ＭＦＣ微細繊維は、高圧ホモジナイザーを用いて木材を基材とする繊維から単離される。ホモジナイザーは、繊維の細胞壁を剥離して、マイクロ繊維及び／又はナノ繊維を遊離させるのに使用されている。高いエネルギー消費量を低減するために、予備処理が採用されることもある。そのような予備処理の例としては、酵素／機械予備処理と、例えば、カルボキシメチル化又はTEMPOを媒体とする酸化による帯電した官能基の導入とを挙げることができる。
【０００３】
機械的性質、皮膜形成性、及び粘性などのＭＦＣの特性によって、ＭＦＣは、紙及び厚紙の製造、石油及び採鉱、複合体技術、食品産業、医薬品製造業、化粧品での使用などの数多くの応用が考えられる興味深い材料となっている。
【０００４】
従来技術の以下の文献はＭＦＣの製造に関している。
【０００５】
US 4,483,743は、小径のオリフィスを有する高圧ホモジナイザーにセルロースの液体懸濁液を通し、該懸濁液を少なくとも3000 psig（20670 kPa）の圧力低下と高速剪断作用とに付し、さらに、高速減速衝突に付した後に、セルロース懸濁液が実質的に安定になるまで前記懸濁液を前記オリフィスに通過させることを繰り返す。製造されたＭＦＣは280％を超える保水性を有する。このＭＦＣは、紙製品及び不織シートと共に使用して強度を向上させることができる。この種の工程によって製造されたＭＦＣは、通常、約25〜100ｎｍの幅を有する一方で、その長さははるかに長いものとなっている。
【０００６】
WO 2007/091942 A1は、微細繊維状セルロースの改良された製造方法を開示している。開示された方法は、高圧ホモジナイザーにおける目詰まりとエネルギー消費量が多いことに関する問題を解消することができるとされている。この文献によると、微細繊維状セルロースは、ヘミセルロースを含有するパルプ、好ましくは亜硫酸パルプを叩解して、このパルプを木材分解酵素で処理し、さらにパルプをホモジナイズすることによって製造される。酵素はセルラーゼ、好ましくはエンドグルカナーゼ型のセルラーゼであり、最も好ましくは単成分エンドグルカナーゼである。パルプは酵素処理の前若しくは後に、又は酵素処理の前と後との両方に叩解することができる。得られた微細繊維状セルロースは食品製造物、化粧品製造物、医薬品製造物、紙製品、複合材料、コート剤、又はレオロジー改質剤（例えば、掘削泥水）に使用することができる。
【０００７】
更に別のタイプの微細繊維状セルロースが、ラングミュア2008, 第24巻, 2008年, 第784頁〜795頁にウォクベルク・ラルスら（Wagberg Lars et al., Langmuir 2008, Vol. 24, 2008, pages 784-795）によって記載されている。この微細繊維状セルロースは、カルボキシメチル化セルロース繊維の高圧均質化によって製造される。繊維は亜硫酸軟材溶解パルプ繊維である。製造されたＭＦＣは、通常、幅が約５〜15ｎｍであり、長さを１μｍよりも長くすることができる。
【０００８】
バイオマクロモレキュール, 第８巻, No. 8, 2007年, 第2485頁〜第2491頁に斉藤ら（Saito et al. Biomacromolecules, Vol. 8, No. 8, 2007, pp. 2485-2491）によって記載されているパルプ繊維の酸化前処理等の、他の化学的前処理法も知られている。パルプ繊維を2,2,6,6-テトラメチルピぺリジン-1-オキシルラジカル（TEMPO）を媒体とする系で酸化し、次いで、機械的な処理を行う。この酸化前処理によって、セルロースの一級水酸基をカルボキシレート基に変える。製造したナノファイバは、通常、幅が約３〜４ｎｍであり、長さが数μｍである。
【０００９】
以下の従来技術の文献は、ＭＦＣ又は他のセルロース性材料を乾燥／脱水することに関している。
【００１０】
ＭＦＣ懸濁液の乾物含量が増加すると、不可逆性の凝集現象が起こることが記録されている。ＭＦＣの凝集又は角質化を防止する主要な方法は、セルロース鎖同士の協同水素結合の形成を阻止する立体障害又は静電官能基を導入することである。最も有用な添加物の中には、ポリヒドロキシ官能化添加剤、特にグリコシド、炭水化物ガム、ＣＭＣ等のセルロース誘導体、デンプン、及びオリゴ糖のような、炭水化物又は炭水化物に関連する化合物がある。残念ながら、角質化を防ぐためには、このような物質が多量に必要であるようである。このことは、例えば、食品における使用、及び複合材料などにおいて、ＭＦＣの最終的な用途を厳しく制限する場合がある。
【００１１】
WO 2012/107642は、ナノ線維性セルロースの水性ゲルを、水混和性有機溶媒によって脱水する方法を開示している。好ましい溶媒はエタノールである。ナノ線維性セルロースの乾物含量を95％にもすることができる、と、記載されている。
【００１２】
WO 2005/028752は、形成された乾燥繊維材料の製造方法を開示している。出発原料は、水性リグノセルロース繊維パルプであり、これを有効な圧縮方向及び圧縮圧力下で脱水し、次いで60〜120℃の温度の乾燥炉で乾燥する。好ましい態様においては、固定された孔のない上側プレートと、取り外し可能な孔のある底部と、機械的に駆動される、孔のある又は孔のないピストン上部と、機械的に駆動される孔のない下側プレートとを有する形成容器に水性リグノセルロース繊維を圧入し、脱水する。
【００１３】
WO 2011/095335は、乾燥した微細繊維状セルロースの製造方法を開示しており、エタノール等の液体に入れたセルロースパルプの混合物が高い剪断作用に付されてＭＦＣスラリーを形成し、ＭＦＣ液体中のエタノールが加圧下で液体の二酸化炭素に置換され、この液体二酸化炭素が蒸発によって除去されて乾燥したＭＦＣが得られる。
【００１４】
JP60186548は、ＭＦＣの固形成分に対して少なくとも10重量％の量のグルコース又はショ糖等の水溶性物質をＭＦＣの水性懸濁液に添加して、微細繊維状セルロース脱水及び乾燥する方法を開示している。得られたＭＦＣ組成物は、再分散性及び懸濁性に優れていると言われている。
【００１５】
US 4,481,076は、セルロースの原繊維間に水素結合が生成するのを抑制することのできる化合物に微細繊維状セルロースを懸濁し、得られた懸濁液を、好ましくは、50℃〜70℃の温度で乾燥することによって、微細繊維状セルロースの水性懸濁液を乾燥する方法を記載している。好ましい化合物はショ糖などのポリヒドロキシ化合物である。
【先行技術文献】
【特許文献】
【００１６】
【特許文献１】US 4,483,743
【特許文献２】WO 2007/091942 A1
【特許文献３】WO 2012/107642
【特許文献４】W0 2005/028752
【特許文献５】W0 2011/095335
【特許文献６】JP 60186548
【特許文献７】US 4,481,076
【非特許文献】
【００１７】
【非特許文献１】Wagberg Lars et al., Langmuir 2008, Vol. 24, 2008, pages 784-795
【非特許文献２】Saito et al. Biomacromolecules, Vol. 8, No. 8, 2007, pp. 2485-2491
【発明の概要】
【発明が解決しようとする課題】
【００１８】
本発明は以下の課題を解決することを目的としている。
【００１９】
ＭＦＣは、固形分が非常に少ない状態で製造されることが多く、通常、その濃度は１％〜６％である。輸送をより容易に行い、さらに加工を行うために、固形分をより高くすることが求められている。
【００２０】
乾物含量を増加すると、不可逆的な凝集及び角質化が起こり、これによって、乾燥後の再分散が困難になっている。
【００２１】
このように、本発明の目的は、乾燥中の凝集を防止する実施可能な方法を得ることと、固形分量が高く、再分散可能なＭＦＣ製造物を得ることである。
【課題を解決するための手段】
【００２２】
本発明によると、前記課題は、一種以上の吸収材を用いた乾燥操作に、水性ＭＦＣスラリーを１回以上付して、脱水したＭＦＣを製造することによって解決されることが見出された。得られた脱水ＭＦＣは容易に水に再分散させることができる。使用された吸収材は、再生させて吸収材料として再利用することができる。
【図面の簡単な説明】
【００２３】
【図１】対照試料と本発明の試料とについて得られた透過率曲線を示している。
【図２】本発明の方法を実施するための装置の略図である。
【発明の詳細な説明】
【００２４】
水の三相系の相図を見ると、ＭＦＣスラリーにおいて液体水分量を低減させる方法は、凍結乾燥、蒸発及び超臨界乾燥のみであるように思われる。蒸発はＭＦＣ原繊維の不可逆的凝集に至り、凍結乾燥はエネルギーを必要とすると共に時間がかかり、また、超臨界乾燥は水に望ましくない性質を与え、即ち、水を高腐食性にしてしまうので、効果的に水を除去し、薬剤を使用することなく満足な結果を得る選択肢は限られているように思われる。しかしながら、本発明によると、ＭＦＣ原繊維の特性を同時に保ちながら、ＭＦＣスラリーから水を除去するために気液相境界を横断する必要も該境界を周る必要も必ずしもなく、水の除去が可能であることが、驚くべきことに発見された。ＭＦＣ原繊維からの水の輸送を液相中で、即ち、吸収材を用いることによって通常の周囲温度及び圧力で行うことができることが発見されたのである。液相中にあることによって、前記不可逆的な水素結合の形成が顕著に減少し、それによって、水分量の少ないＭＦＣ材料を損傷のないものにしておくことができる。
【００２５】
このように、本発明は、脱水微細繊維状セルロース（ＭＦＣ）の製造方法を提供し、該方法は、
ｉ）水性ＭＦＣスラリーを準備し
ｉｉ）任意に、機械的手段によって前記ＭＦＣスラリーを脱水して、部分的に脱水したＭＦＣスラリーを作り、
ｉｉｉ）前記ＭＦＣスラリー、又は部分的に脱水したスラリーを、一種以上の吸収材を用いた一以上の乾燥操作に付して脱水ＭＦＣを製造する
【００２６】
この明細書で使用されている「微細繊維状セルロース」という用語（ＭＦＣとも示されている）は、例えば、先に検討した文献に記載されているタイプの、微細繊維状／ミクロフィブリルセルロースと、ナノセルロースとも称されるナノフィブリル状／ナノフィブリルセルロース（ＮＦＣ）とを含む。
【００２７】
上記のように、ＭＦＣは、セルロース源となる材料、典型的には、木材パルプから製造される。ＭＦＣの製造に使用することのできる適切なパルプとしては、晒パルプ、半晒パルプ、未晒亜硫酸パルプ、硫酸塩パルプ、及びソーダパルプなどの木材基材の全タイプの化学パルプを含むことができる。さらに、通常５％未満の少量のヘミセルロースを含む溶解パルプも使用することができる。
【００２８】
ＭＦＣ原繊維は、高圧ホモジナイザーを用いて木材基材の繊維から単離される。高圧ホモジナイザーは繊維の細胞壁を剥離して、マイクロ繊維及び／又はナノ繊維を遊離させるのに使用されている。高いエネルギー消費量を低減するために、予備処理が採用されることもある。そのような予備処理の例としては、酵素／機械予備処理と、例えば、カルボキシメチル化又はTEMPOを媒体とする酸化による、帯電した官能基の導入とを挙げることができる。ＭＦＣ繊維の幅と長さとは具体的な製造工程に応じて変化する。ＭＦＣの典型的な幅は約３〜約100ｎｍ、好ましくは約10〜約30ｎｍであり、典型的な長さは約100ｎｍ〜約２μｍ、好ましくは約100〜約1000ｎｍである。
【００２９】
本発明の方法で使用される「吸収材料」は、繊維、不織布、布、顆粒等の形態であってもよい固体の非水溶性材料である。好ましい材料はセルロース系材料、綿、吸水性ポリマー、特に超吸水性高分子、及び大量の水を吸収する能力を有する他の材料である。
【００３０】
超吸水性高分子（ＳＡＰ）又はハイドロゲルは、非水溶性の親水性高分子であり、膨潤して、自身の重量の10〜1000倍もの大量の水、食塩溶液、又は生理液を吸収することができる。これらの物質は、高分子電解質、又は他の高親水性の高分子マトリックスを有し、通常、溶解を避けるために巨大分子鎖に沿って架橋部位を有している。これらの高分子化合物は、水の存在下で、その解離した形態と平衡状態になっているカルボキシル基、又はカルボキシレート基を一般に含んでいる。負電荷の静電反発作用の結果、高分子コイルはそれ自身を延伸し、また、幅を広くする。カルボキシレート基同士も、水素結合を介して、追加量の水と相互作用する。架橋構造が存在することによって、高分子を溶解させることなく、三次元ネットワークを膨潤させ、ゲルを形成することが可能になる。
【００３１】
好ましいＳＡＰは、部分的に中和されたアクリル酸（ＡＡ）又はアクリルアミド（ＡＭ）に基づいた共重合体ネットワークである。また、メタクリル酸、メタクリルアミド、アクリロニトリル、2-ヒドロキシエチルメタクリレート、2-アクリルアミド-2-メチルプロパンスルホン酸、N-ビニルピロリドン、ビニルスルホン酸、及び酢酸ビニル等の他のモノマーも使用することができる。
【００３２】
通常、アクリルモノマー、好ましくはアクリル酸、そのナトリウム又はカリウム塩、及びアクリルアミドからＳＡＰが製造される。ＳＡＰの製造は、重合と架橋又は水溶性プレポリマーの架橋とを同時に行うことを含む。好適な二官能性の架橋剤は、Ｎ，Ｎ’-メチレンビスアクリルアミド（ＭＢＡ）である。
【００３３】
本発明の方法の利点は、乾燥操作及び再生において、吸収材料の外に、ＭＦＣに悪影響を与え得る薬剤が全く必要とされないことである。他の利点としては、乾燥操作を周囲温度及び圧力下で行うことができることである。
【００３４】
ＭＦＣスラリーの乾物含量は、通常、多くとも６重量％であり、好ましくは１〜６重量％、より好ましくは１〜５重量％、最も好ましくは1.5〜４重量％である。
【００３５】
部分的に脱水されたＭＦＣスラリーを作るために、前記ＭＦＣスラリーの機械的手段による任意の脱水を、プレス法、遠心分離、又は真空濾過等の濾過によって行うことができる。
【００３６】
部分的に脱水されたＭＦＣスラリーの乾物含量は、通常、多くとも２０重量％であり、好ましくは多くとも１８重量％、より好ましくは多くとも１５重量％、最も好ましくは５〜１５重量％である。
【００３７】
好適な態様においては、ＭＦＣスラリー又は部分的に脱水されたＭＦＣスラリーを、超吸水性高分子等の吸収材料と接触させ、脱水ＭＦＣが製造される。この乾燥操作は、所望の乾物含量を得るために１回又は数回繰り返される。好ましくは、超吸水性材料等の吸収材料を、ＭＦＣスラリー又は部分的に脱水されたＭＦＣスラリーの表面に接触させる。
【００３８】
他の好ましい態様においては、ＭＦＣスラリー又は部分的に脱水されたＭＦＣスラリーを第一の吸収材料と接触させ、次いで第二の吸収材料と接触させて脱水ＭＦＣを製造する。
【００３９】
第一の吸収材料としては、濾紙等のセルロース性材料を挙げることができる。例えば、ＭＦＣスラリー又は部分的に脱水されたＭＦＣスラリーを、濾紙等のセルロース性材料の２枚のシートの間に置くことによるなど、乾燥操作は様々な方式で行うことができる。所望の中間乾物量を得るために、乾燥操作を１回又は数回繰り返すことができる。濾紙等のセルロース性材料の２枚のシートには、水分の除去を高めるために、機械的手段による圧力が加えられる。
【００４０】
第二の吸収材料は、先に記載の超吸水性ポリマー等の吸収材料を含むことができる。所望の乾物含量を得るために、乾燥操作を１回又は数回繰り返すことができる。好ましくは、超吸水性高分子等の吸収材料を、ＭＦＣスラリー又は部分的に脱水されたＭＦＣスラリーの表面に接触させる。
【００４１】
脱水ＭＦＣの乾物含量は、通常、少なくとも20重量％であり、好ましくは少なくとも25重量％、より好ましくは少なくとも40重量％、最も好ましくは少なくとも60重量％である。乾物含量がこのようであると、非脱水物、即ち、全く乾燥されていないＭＦＣに比べて輸送コストを大幅に低減することができる。
【００４２】
一態様においては、前記脱水方法が移動している基板上で次のように行われる。即ち、ＭＦＣスラリー又は部分的に脱水されたＭＦＣスラリーは基板に載置されて基板と共に乾燥セクションに移動し、運ばれてきたＭＦＣに吸収材料を一定時間接触させ、その後、吸収材料を除去する。そして、任意で、この操作を１回又は数回繰り返して所望の乾物含量を有する脱水ＭＦＣを製造する。
【００４３】
別の態様においては、前記脱水方法が移動している基板上で次のように行われる。ＭＦＣスラリー又は部分的に脱水されたＭＦＣスラリーは基板に載置されて基板と共に第一の乾燥セクションに移動し、第一の吸収材料を運ばれてきたＭＦＣに一定時間接触させ、その後、第一の吸収材料を除去する。次いで、得られたＭＦＣスラリーを載置した基板は第二の乾燥セクションに移動し、第二の吸収材料をこのＭＦＣに一定時間接触させ、その後、第二の吸収材料を除去して脱水ＭＦＣを製造する。第一の乾燥セクション及び／又は第二の乾燥セクションにおいて、所望の乾物含量を有する脱水ＭＦＣを製造するために、前記乾燥操作を１回又は数回繰り返すことができる。
【００４４】
本発明によると、除去された吸収材料を再生して、この方法における吸収材料として再使用することができる。この再生は、例えば、炉にて、高い温度で所定時間、吸収材料を乾燥することによって容易に行うことができる。乾燥温度は、吸収材料の材料特性が損なわれないように選択するのがよい。赤外システムなどの他の乾燥システムも使用することができる。
【００４５】
好ましい態様においては、本発明の方法によって得られる脱水ＭＦＣは、ＭＦＣの材料特性を実質的に劣化させることなく、水に再分散させることができる。
脱水されたＭＦＣの再分散性は、粘度及び透過率測定の手段により評価することができる。非脱水ＭＦＣと脱水して再分散させたＭＦＣとについて得られる結果を比較すると、以下の方法で測定した粘度又は透過率の相違は３０％以下であり、好ましくは２０％以下である。
ｉ）剪断速度５ｒｐｍで３００秒、Ｖ−７２型スピンドル使用のＲＶＤＶ−ＩＩ＋Ｐ型のブルックフィールド粘度計によって、２分間超音波処理した試料の粘度を測定する。
ｉｉ）波長３００〜１１００ｎｍで島津製作所製のＵＶ−１８００型紫外可視分光光度計によって、０．１％の乾燥固形分を有する２分間超音波処理した試料の透過率を測定する。
【好ましい態様の詳細な説明】
【００４６】
図２は、本発明による脱水ＭＦＣを製造する方法を実施するための装置１を示している。移動ベルトには参照符号２が付されている。ＭＦＣスラリーは前記移動ベルト２と共に動かされている。この装置の第一セクションは濾過セクション３であり、ここでは自由水がスラリーから除去される。その後、部分的に脱水されたＭＦＣスラリーを２枚の第一親水性膜４と４’との間に挟み、次いで、２枚の中間親水性膜５と５’との間に挟む。これらの親水性膜は、乾燥ユニット６，６’と７，７’とでそれぞれ再生される。そして、水分量が低下したＭＦＣスラリーは、超吸水材料の形態である親水性膜８によって最終的な吸収が行われるセクションに案内される。参照符号９及び１０は、再生された超吸水材料導入口を示し、参照符号１１及び１２は乾燥ユニット１３で再生される超吸収材料排出口を示している。脱水ＭＦＣはシート１４の形態で留められる。
【００４７】
［方法］
（粘度）
ＭＦＣ試料を脱イオン水に分散させて、目標乾燥固形分含量1.5％、体積80ｍＬとした。粘度測定の前に、Sonics(R) VCX 750型超音波ホモジナイザー（ソニックス＆マテリアルズ  インコーポレイテッド、ニュータウン、コネチカット、アメリカ合衆国）を用いて、１分間＋１分間、試料を超音波処理した。２度の超音波処理の間に金属スパチュラでの攪拌を行った。その後、懸濁液を水浴中で22±１℃まで冷却し、安定した温度の滑らかな懸濁液を得るためにスパチュラで時々攪拌した。V-72型羽根型スピンドル（ブルックフィールド・エンジニアリング・ラボラトリーズ  インコーポレイテッド、ミドルバラ、マサチューセッツ、アメリカ合衆国）を備えたRVDV-II+P型粘度計（ブルックフィールド・エンジニアリング・ラボラトリーズ  インコーポレイテッド、ミドルバラ、マサチューセッツ、アメリカ合衆国）を用いて粘度を測定した。このタイプのスピンドルは、測定される剪断速度範囲で必要とされるトルクの10〜100％を示した。試料の量が限られているので、スピンドルを半分まで試料に浸漬した。したがって、粘度の真の値は、測定値の２倍になる（ブルックフィールド・エンジニアリング・ラボラトリーズ  インコーポレイテッド、操作マニュアル）。測定値を信頼性のあるものにするために必要とされていることであるが、ショット（Schott）社の100ｍＬのデュラン（Duran）ビーカーの直径（47.8ｍｍ）は比較的大きいV-72型スピンドルの幅（21.6ｍｍ）の２倍以上ある。さらに、ビーカーの底とV-72型スピンドルとの間は、スピンドルの幅より大きく空けられていた。スピンドルを浸漬した後に、システムを１分間静置した。その後、0.5、５、10、50、及び100ｒｐｍの剪断速度を与えた。100ｒｐｍはこの粘度計で測定可能な最大の剪断速度であり、最小の剪断速度は0.5ｒｐｍにした。不安定になりやすいように思われたので、剪断速度0.5、５、10ｒｐｍに対しては測定時間を300秒とした。剪断速度がより高い場合は、100秒後には、既に安定した粘度値を示していた。懸濁液を測定した後に、懸濁液を再び金属スパチュラで攪拌し、２回目の測定の前に40分静置した。最後に、105℃の熱風乾燥器内で重量が一定になるまで乾燥することによって、ＭＦＣスラリーの乾燥固形分含量を確認した。
【００４８】
（透過率）
高純度の水（21℃における抵抗率が16.5Ｍオーム・ｃｍ以上）を添加して、粘度測定に用いた、乾燥固形分含量がわかっているＭＦＣスラリー試料から0.1％乾燥固形分含量のＭＦＣ40ｇを製造した。高純度の水は不純物の量を最小化するために用いられた。また、全試料の透過率範囲に適しているので固形分含量を0.1％にすることとした。マグネチックスターラーを用いて、300ｒｐｍで10分間、懸濁液を攪拌した。その後、Sanies(R) VCX 750型超音波ホモジナイザー（サニーズ＆マテリアルズ  インコーポレイテッド、ニュータウン、コネチカット、アメリカ合衆国）を用いて、１分間＋１分間、懸濁液を超音波処理した。２度の超音波処理の間と最後に、マグネチックスターラーを用いて、300ｒｐｍで0.5分間、懸濁液を攪拌した。波長300〜1100ｎｍでUV-1800型紫外可視分光光度計（島津製作所製、京都、日本）によって、透過率を測定した。Johnson et al.（2009 Cellulose, 16, 第227頁〜第238頁）に比べて広い波長範囲が選択されたが、それは、同量の調製試料に対してより多くのデータが得られたからである。使用されたセルはリンスされ、高純度の水を入れてブランクとして測定された。セルの経路長は１ｃｍであった。次いで、セルをリンスし、測定するＭＦＣスラリーを満たした。１つの試料につき３回の測定を行った。２回目と３回目の測定は、１回目の測定の開始から、それぞれ５分後、10分後に行われた。
【００４９】
［例１］
WO 2011/154601号公報に記載されているように調製された微結晶性セルロース（ＭＣＣ）と水との混合物を出発原料として使用した。脱水処理に付されるＭＦＣスラリーは、動作圧力2000 barのM-110P型マイクロフルイダイザー（マイクロフルイディクス  コーポレーション）に３回通すことによって、このＭＣＣと水との混合物から作られた。このＭＦＣスラリーをそのまま（水を全く除去せずに）使用したものを対照とした。
【００５０】
超吸水性高分子（ＳＡＰ）は、フリーラジカル開始剤としての２，２’-アゾビス［2-(2-イミダゾリン-2-イル)プロパン］ジヒドロクロライド（VA-044）と架橋剤としてのＮ，Ｎ’-メチレンビスアクリルアミド（ＭＢＡ）とを用いることによって、アクリル酸（20％）からフリーラジカル重合によって製造された。得られた酸重合体は、酸基の約72％がカルボン酸ナトリウム基に転化されるように水酸化ナトリウムで中和されて、ポリ（アクリル酸ナトリウム）を形成した。
【００５１】
濾紙（ワットマン濾紙）と前記超吸水性高分子（ＳＡＰ）、ハイグレードＮ，Ｎ’−メチレンビスアクリルアミド（ＭＢＡ）とを用いた吸収材料によってＭＦＣスラリーから水を除去した。脱水処理に付されるＭＦＣスラリーを濾過して自由水を除去し、その後、濡れたＭＦＣと水との残留物を２枚の濾紙の間に１０〜１５分置いた。濾紙が残留物から水を吸い取ったら、濾紙を炉に移送して水を蒸発させた。部分的に乾燥したＭＦＣ残留物を新しい濾紙対の間に置いた。炉で乾燥した濾紙を用いて、負荷をかけて吸水システムに与える圧力を増しながら、この手順を３回繰り返すことにより、最終的な乾物含量を２４．２０％にすることができた。この乾物含量によって、超吸水性高分子（ＳＡＰ）による吸水に適した、平滑で堅い表面が得られる。超吸水性高分子の顆粒をＭＦＣの表面に直接当てた。ＳＡＰ高分子による吸水が３０分間行われ、然る後、ＳＡＰ高分子は剥離によって除去され、炉で乾燥された。再生ＳＡＰ高分子を用いてこの処理を２回行い、２回目の吸水によって最終的な乾物含量６１．２３％を達成した。
【００５２】
先に記載したようにして行われた粘度と透過率との測定により、再分散性を評価した。
【００５３】
粘度の測定結果を次の表に示す。
【００５４】
【表１】
0006362222.tif 000002
【００５５】
粘度は粒子の凝集の程度とよく関連付けられるので、上記結果は優れた再分散性を示している。
【００５６】
１回目と２回目及び３回目との測定におけるピーク透過率変化を以下の表に示す。
【００５７】
【表２】
0006362222.tif 000003
【００５８】
透過率測定の結果は図１に示されている。対照試料（脱水処理が行われていない）について得られた透過率曲線と、本発明の試料（脱水処理と再分散がなされている）について得られた透過率曲線とは非常によく似ている。
【００５９】
透過率は粒子の凝集の程度とよく関連付けられるので、上記結果は優れた再分散性を示している。
【図１】
0006362222.tif 000004
【図２】
0006362222.tif 000005